Brevet FR2847895A1 — publié le 20040604

l 2847895 Procédé de fabrication d'une fibre optique à revêtements de natures distinctes L'invention concerne le domaine des fibres optiques. Plusieurs méthodes ont été développées pour permettre l'enrobage du matériau de coeur et de la gaine, d'une fibre optique, dans un matériau de revêtement leur conférant des propriétés spécifiques, comme par exemple la robustesse, la flexibilité ou la protection contre des environnements hostiles. Parmi ces méthodes, il a notamment été proposé un enrobage constitué io d'une première partie de revêtement en résine photoréticulable à faible module d'élasticité, généralement à base d'acrylique, et d'une seconde partie de revêtement à haut module d'élasticité généralement de même nature que la première partie de revêtement et intimement liée à celle-ci. Ces résines photoréticulables présentent une cinétique de réticulation 15 élevée qui permet d'obtenir des vitesses d'enrobage de l'ordre de 2000 m/mn. Cependant, ces résines photoréticulables n'offrent qu'un choix relativement limité de propriétés spécifiques. En outre, ces résines devant être déposées par enduction à des températures relativement basses, typiquement 90'C, et la température de fibrage d'une fibre optique étant de l'ordre de 1600'C, il est donc 20 impératif que la fibre optique non revêtue fasse l'objet d'un refroidissement important en sortie du four de fibrage, ou en d'autres termes que la distance séparant le four de fibrage du dispositif de revêtement soit importante. Enfin, le cot de ces résines photoréticulables est élevé. Il a par ailleurs été proposé d'adjoindre, par reprise, aux fibres optiques, 25 munies de première et seconde parties de revêtement identiques, un revêtement complémentaire, appelé " buffer coating ", constitué d'un polymère thermotropique cristal liquide (ou TLCP pour " Thermotropic Liquid Cristalline Polymer ") extrudé. Une telle fibre optique est notamment décrite dans les documents brevets US-4,778,244 et US-4,906,066. Ce type de revêtement (ou enrobage) permet de renforcer certaines propriétés spécifiques des fibres optiques, et notamment leur capacité à supporter des contraintes externes induites par les conditions d'installation et/ou d'utilisation. Mais cela ne suffit pas, notamment en regard de la grande variété de propriétés ou caractéristiques que requièrent les nombreuses 5 applications des fibres optiques. De plus, l'opération d'adjonction du buffer coating s'effectue à une vitesse très lente, typiquement de l'ordre de 1 à 10 m/mn, qui est très éloignée de la vitesse habituelle de fabrication des fibres optiques. L'invention a donc pour but de remédier à tout ou partie des inconvénients précités. io Elle propose à cet effet un procédé de revêtement de fibre optique, dans lequel on entoure le matériau de coeur en silice dopée et une gaine optique en silice d'un revêtement (ou enrobage) constitué d'une première partie de revêtement en résine photoréticulable, par exemple à base d'acrylique, et d'une seconde partie de revêtement réalisée par extrusion d'un polymère 15 thermoplastique, de préférence choisi parmi le polyéthylène (PE), le polyamide (PA), et en particulier le polyamide 12 (PA 12) tel que le Rilsan A , comme par exemple l'ACNO TLO et 'AMNO P40TLDO. Selon une autre caractéristique de l'invention, le polymère thermoplastique comprend un additif, de préférence de type polymère cristal liquide thermotropique 20 (ou TLCP). Préférentiellement, cet additif et le polymère thermoplastique sont préalablement mélangés à chaud selon des proportions choisies, de manière à constituer un alliage. La proportion d'additif est au plus égale à environ 10% en poids par rapport à l'alliage, préférentiellement comprise entre environ 2% et environ 10%, et de préférence encore égale à environ 5%. Cet alliage est ensuite préférentiellement refroidi puis granulé. Puis, les granulés sont préférentiellement séchés avant d'être extrudés, par exemple avec une extrudeuse comportant une filière à montage tubant. Le procédé selon l'invention est tout particulièrement adapté, bien que de façon non exclusive, au revêtement de fibres optiques pour les 30 télécommunications. 3 2847895 D'autres caractéristiques et avantages de l'invention apparaîtront à l'examen de la description détaillée ci-après, et du dessin annexé sur lequel l'unique figure illustre de façon schématique, dans une vue en coupe transversale, une fibre optique obtenue à l'aide d'un procédé de fabrication selon l'invention. Ce 5 dessin pourra non seulement servir à compléter l'invention, mais aussi contribuer à sa définition, le cas échéant. L'invention porte sur un procédé de revêtement d'une fibre optique constituée d'un coeur en silice dopée 1, dans lequel se propage la lumière, et d'une gaine optique 2 en silice. Ce procédé consiste à enrober ce coeur 1 et cette gaine 10 optique 2 dans un matériau de revêtement constitué de deux parties 3 et 4. Une première partie de revêtement (ou d'enrobage) 3, entourant la gaine optique 2, est réalisée par enduction d'une résine photoréticulable, à faible module d'élasticité. Il s'agit de préférence d'une résine à base d'acrylique dont le module d'élasticité est compris entre environ IMPa et environ 1OMPa, et plus 15 préférentiellement égal à 1 MPa. Une seconde partie de revêtement (ou d'enrobage) 4 est réalisée par extrusion autour de la couche formant la première partie 3, d'un polymère thermoplastique, fusible, choisi en fonction des propriétés spécifiques requises. Ce polymère thermoplastique peut être par exemple du polyéthylène (PE), du 20 polyamide (PA), et en particulier du polyamide 12 (PA 12) tel que le Rilsan A' (comme par exemple l'ACNO TL' ou de l'AMNO P40TLD' commercialisés par ATOFINA), ou tout autre PA12 de grade équivalent comme par exemple l'Ultramid' commercialisé par BASF ou le Vestamide commercialisé par Degussa AG. La température d'extrusion est choisie en fonction du polymère thermoplastique utilisé. Néanmoins, cette température doit être supérieure à la température de fusion du polymère thermoplastique. Typiquement, on peut utiliser des températures comprises entre environ 1800C et environ 330'C. Cela permet de réduire notablement la distance nécessaire au refroidissement de la fibre 30 optique entre les deux opérations de revêtement. 4 2847895 L'extrudeur est de préférence équipé d'une filière à montage tubant (ou " tubing die "). Une telle filière à montage tubant permet en effet de réaliser des enrobages très fins, typiquement compris entre environ 20pm et 100pm, sans génération de hautes pressions nuisibles pour la fibre. Par ailleurs, le dénudage peut être réalisé à l'aide d'une pince à dénuder classique (pince Milleri). Grâce à ce procédé de fabrication, le cot de fabrication d'une fibre optique peut être réduit d'environ 25% comparé au cot de fabrication des fibres optiques dont l'enrobage est constitué de deux parties de même nature, en résine 10 photoréticulable, pour un aspect de surface équivalent et une vitesse de fabrication sensiblement équivalente. De plus, il est possible d'obtenir une bonne concentricité sans augmentation notable de l'atténuation du signal. Afin de réduire les contraintes subies par le polymère thermoplastique pendant la phase d'extrusion, comme par exemple les contraintes de cisaillement 15 et de DDR (pour " Draw Down Ratio " - rapport entre la section de la fibre en sortie de l'extrudeur et la section du revêtement), principalement induites par les vitesses de fabrication très élevées, il est avantageux de lui adjoindre un additif, qui agit comme un lubrifiant, de manière à constituer un alliage. Il peut s'agir d'un additif fluoré, comme par exemple le 2 0 polytétrafluoroéthylène (ou PTFE) ou le polytétrafluoroéthylène / hexafluoropropylène (ou FEP). Mais, il est préférable d'utiliser un polymère cristal liquide thermotropique (ou TLCP pour " Thermotropic Liquid Cristalline Polymer ") dans la mesure o les additifs fluorés peuvent s'avérer difficilement compatibles avec certains polymères thermoplastiques, comme par exemple le PA 12, et/ou difficile 25 à faire adhérer à la résine photoréticulable constituant la première partie 4 du revêtement. Le polymère cristal liquide thermotropique (TLCP) est préférentiellement choisi parmi les polyesters, et en particulier les polyesters totalement aromatiques, les copolyesters aromatiques, et en particulier le Vectrao (commercialisé par 30 Hoechst Celanese), le Vectra LKX 1110 et le Vectra A 950 , et tout autre TLCP 2847895 de grade équivalent y compris le Zenitee (commercialisé par E.! Dupont de Nemours), le Sumikasuper et l'Ekonol' (commercialisés par Sumitomo Chemical), le Rodrun' (commercialisé par Unitika), et le GranlarO (commercialisé par Grandmont). La proportion d'additif, en poids, au sein de l'alliage est préférentiellement comprise entre environ 2% et environ 10%. Cette proportion varie en fonction du type de polymère thermoplastique utilisé et du type d'additif utilisé. Par exemple, on peut réaliser un alliage comportant 95% de PA 12 AMNO TLDO et 5% de TCLP Vectra LKX11 1 0'. Dans cet exemple les proportions désignent les poids. D'autres io exemples de mélange (ou alliage) peuvent être trouvés dans l'article de La Mantia F.P. dans Liquid Crystal Polymer Blend, Technomic, Lancaster, USA, chapter 4 (1993). L'alliage est préférentiellement obtenu à chaud avant la phase d'extrusion, par exemple à l'aide d'un mélangeur bi-vis. L'alliage est ensuite refroidi, de 15 préférence rapidement, avant d'être granulé. Les granulés sont ensuite préférentiellement séchés avant d'être extrudés comme indiqué précédemment. Un tel alliage permet d'optimiser, notamment, le comportement rhéologique du polymère thermoplastique, et d'atteindre des vitesses de fabrication importantes, typiquement de l'ordre de 2000 m/mn. En outre, le TLCP induit une 20 diminution de l'enthalpie de fusion de l'alliage qui permet de simplifier notablement le dispositif de refroidissement. En effet, l'alliage, de par ses propriétés, passe de l'état liquide à l'état solide sans avoir besoin-d'extraire beaucoup de calories, ce qui lui permet de se solidifier de façon quasi instantanée. L'invention ne se limite pas aux modes de mise en oeuvre de procédé 25 décrits ci-avant, seulement à titre d'exemple, mais elle englobe toutes les variantes que pourra envisager l'homme de l'art dans le cadre des revendications ci-après. Ainsi, dans ce qui précède il a été décrit un alliage constitué à partir d'un polymère thermoplastique et d'un additif, comme par exemple un polymère cristal liquide thermotropique. Mais, on peut envisager que l'alliage soit constitué d'un 30 polymère thermoplastique et d'au moins deux additifs différents, comme par 6 2847895 exemple des polymères cristal liquide thermotropique différents, de manière à lui conférer des propriétés spécifiques. On peut également envisager d'adjoindre au polymère thermoplastique, avec ou sans additif, un ou plusieurs colorants. 7 2847895 REVENDICATIONS 1. Procédé de revêtement d'une fibre optique constituée d'un coeur en silice dopée (1) et d'une gaine optique en silice (2), dans lequel on entoure ledit coeur (1) 5 et ladite gaine optique (2) d'un revêtement constitué d'une première partie de revêtement (3) en résine photoréticulable, et d'une seconde partie de revêtement (4), caractérisé en ce que ladite seconde partie de revêtement (4) est réalisée par extrusion d'un polymère thermoplastique. 2. Procédé selon la revendication 1, caractérisé en ce que ledit polymère la thermoplastique est choisi dans un groupe comprenant au moins le polyéthylène, le polyamide, et en particulier le polyamide 12. 3. Procédé selon l'une des revendications 1 et 2, caractérisé en ce que ledit polymère thermoplastique est mélangé à un additif. 4. Procédé selon la revendication 3, caractérisé en ce que ledit additif est 15 constitué d'un polymère cristal liquide thermotropique. 5. Procédé selon la revendication 4, caractérisé en ce que ledit polymère cristal liquide thermotropique est choisi dans un groupe comprenant au moins les polyesters, et en particulier les polyesters totalement aromatiques, et les copolyesters aromatiques. 6. Procédé selon l'une des revendications 3 à 5, caractérisé en ce que ledit additif et ledit polymère thermoplastique sont préalablement mélangés à chaud selon des proportions choisies de manière à constituer un alliage. 7. Procédé selon la revendication 6, caractérisé en ce que ladite proportion d'additif est au plus égale à environ 10% du poids de l'alliage. 8. Procédé selon la revendication 7, caractérisé en ce que ladite proportion d'additif, en poids, est comprise entre environ 2% et environ 10%. 9. Procédé selon l'une des revendications 6 à 8, caractérisé en ce que ledit alliage est refroidi puis granulé. 8 2847895 10. Procédé selon la revendication 9, caractérisé en ce que lesdits granulés sont séchés avant d'être extrudés. 11. Procédé selon l'une des revendications 1 à 10, caractérisé en ce que ladite seconde partie de revêtement (4) est extrudée avec une extrudeuse comportant une filière à montage tubant. 12. Procédé selon l'une des revendications 1 à 11, caractérisé en ce que ladite résine photoréticulable est à base d'acrylique. 13. Utilisation du procédé selon l'une des revendications précédentes, pour la réalisation de fibres optiques à double revêtement pour les télécommunications.